Brevet FR3136782A1 — publié le 20231222

Procédé de tissage tridimensionnel d’une structure fibreuse avec orientation des colonnes de trame dans une portion de déploiement et structure fibreuse résultante Dans un procédé de tissage tridimensionnel d’une structure fibreuse (200) entre des couches de fils de chaîne (203) et des couches de fils de trame (204), les fils de trame (204) sont tissés en une pluralité de colonnes espacées les unes de autres suivant une direction longitudinale (D L ). Le procédé comprend le tissage de portions de déploiement (222) dans la structure fibreuse liée par tissage à une portion adjacentes, les fils de trame des colonnes de fils de trame de la portion adjacente (230) étant juxtaposés suivant une première direction de superposition perpendiculaire à la direction longitudinale (D L ). Lors du tissage des portions de déploiement (222), les fils de trame de chaque colonne de fils de trame (C T222 ) sont positionnés contre la façure (205) de la structure fibreuse suivant des directions de superposition (D S22 2 ) différentes de la première direction de superposition. Figure pour l’abrégé : Fig. 4. Procédé de tissage tridimensionnel d’une structure fibreuse avec orientation des colonnes de trame dans une portion de déploiement et structure fibreuse résultante La présente invention concerne la réalisation de pièces en matériau composite et plus particulièrement la réalisation par tissage tridimensionnel (3D) de structures fibreuses de renfort pour de telles pièces. Un domaine d'application de l'invention est la réalisation de pièces en matériau composite structural, c'est-à-dire des pièces de structure à renfort fibreux et densifié par une matrice comme des pièces en matériau composite à matrice organique (CMO), à matrice carbone (C/C) et à matrice céramique (CMC). Les matériaux composites à matrice organique (CMO), à matrice carbone (C/C) et à matrice céramique (CMC) viennent en remplacement des pièces en matériau métallique dans certaines parties des turbomachines. Leur utilisation contribue à optimiser les performances des aéronefs notamment par l’amélioration du rendement de la turbomachine et la baisse de la masse globale de la turbomachine, réduisant de manière significative les émissions nocives pour l’environnement (CO,CO 2 , NOx, …). L’invention concerne plus particulièrement les structures fibreuses de renfort obtenues par tissage tridimensionnel et qui comprennent une ou plusieurs portions de déploiement, c’est-à-dire une ou plusieurs parties destinées à être déployées lors de la mise en forme d’une structure fibreuse. Un exemple de ce type de structure fibreuse est celle utilisée pour former le renfort fibreux d’un secteur d’anneau de turbine en matériau composite comme notamment divulgué dans le document US2012027572. La illustre une structure fibreuse 10 destinée à former le renfort fibreux d’un secteur d’anneau de turbine en matériau composite. La structure 10 est obtenue par tissage tridimensionnel entre une pluralité de couches de fils de chaîne et une pluralité de couches de fils de trame, les fils de chaîne s’étendant suivant une direction longitudinale D L et les fils de trame s’étendant suivant une direction transversale D T . Les fils de trame sont tissés en une pluralité de colonnes représentées ici par des lignes C T . Les colonnes de fils de trame C T sont espacées les unes de autres suivant la direction longitudinale D L , les fils de trame de chaque colonne de fils de trame étant juxtaposés dans l’épaisseur de la structure fibreuse suivant une direction de superposition D S 10 perpendiculaire à la direction longitudinale D L . La structure 10 comprend une partie inférieure 12 destinée à former la base du secteur d'anneau, et une partie supérieure 14 reliée à la partie inférieure 12 par une portion centrale 16. La partie supérieure 14 comprend deux portions de déploiement 141 et 142 présentes aux extrémités latérales opposées de la portion centrale 16 et qui ne sont pas liées avec la partie inférieure 12. En d'autres termes, la structure fibreuse 10 comprend deux zones de déliaison 18 au niveau de deux bords opposés dans une direction transversale de la structure 10, de façon à laisser deux portions de déploiement libres. La illustre la mise en forme de la structure fibreuse 10 par pliage à 90° des portions de déploiement 141 et 142 vers la portion centrale 16 de façon à former, après densification, des brides d'accroche du secteur d'anneau sur une structure de support d'anneau dans une turbine. Après pliage, la direction de superposition des fils de trames des colonnes de trames présentes dans les portions de déploiement 141 et 142 est modifiée. Plus précisément, les directions de superposition DS 141 et DS 142 des fils de trames des colonnes de trames respectivement des portions de déploiement 141 et 142 présentent une variation angulaire significative par rapport à leur direction de superposition initiale DS 10 . Cette variation angulaire résulte des forces de cisaillement qui s’exercent dans les portions de déploiement 141 et 142 lors de leur déploiement, le cheminement au niveau du rayon interne R INT étant plus court que le cheminement du rayon externe R EXT . Ce décalage angulaire dans les colonnes de fils de trame entraîne un décollement dans la structure fibreuse au niveau du rayon interne, ce qui est dommageable pour la pièce finie car cela crée une zone dépourvue de renfort fibreux. En outre, le décalage angulaire entraîne un décadrage dans les portions concernées qui peut modifier les propriétés mécaniques définies initialement. Il est donc souhaitable de pouvoir disposer d’une solution pour la réalisation de structures fibreuses ne présentant pas les inconvénients précités. A cet effet, la présente invention propose un procédé de tissage tridimensionnel en une seule pièce d’une structure fibreuse entre une pluralité de couches de fils de chaîne et une pluralité de couches de fils de trame, les fils de chaîne s’étendant suivant une direction longitudinale correspondant à la direction d’avancement desdits fils de chaîne, les fils de trame s’étendant suivant une direction transversale, les fils de trame étant tissés en une pluralité de colonnes espacées les unes de autres suivant la direction longitudinale, chaque colonne de fils de trame étant positionnée contre la façure de la structure fibreuse, les fils de trame de chaque colonne de fils de trame étant juxtaposés dans l’épaisseur de la structure fibreuse suivant une direction de superposition déterminée, le procédé comprenant le tissage d’au moins une portion de déploiement dans la structure fibreuse, ladite au moins une portion de déploiement étant liée par tissage à une ou plusieurs portions adjacentes de la structure fibreuse, les fils de trame des colonnes de fils de trame de la ou les portions adjacentes étant juxtaposés suivant une première direction de superposition perpendiculaire à la direction longitudinale, caractérisé en ce que, lors du tissage de ladite au moins une portion de déploiement, les fils de trame de chaque colonne de fils de trame sont juxtaposés suivant une deuxième direction de superposition différente de la première direction de superposition. On forme ainsi une structure fibreuse comprenant une ou plusieurs portions de déploiement dans lesquelles les fils de trame dans les colonnes de fils de trame sont juxtaposés suivant une direction de superposition formant un angle avec la direction longitudinale différent de 90° qui est apte à compenser la variation angulaire imposée lors du pliage de la ou les portions de déploiement. Ainsi, après pliage de la ou les portions de déploiement, la variation angulaire résultant des forces de cisaillement qui s’exercent dans celles-ci lors de leur déploiement entraîne le redressement horizontal des colonnes de fils de trame dans ces portions et évite un décollement dans la structure fibreuse au niveau du rayon interne. Selon une caractéristique particulière du procédé de l’invention, la deuxième direction de superposition forme un angle avec la direction longitudinale compris entre 60° et 80°, plus préférentiellement un angle d’environ 70°. L’invention a également pour objet un procédé de fabrication d’une pièce en matériau composite comprenant : - le tissage d’une structure fibreuse conformément au procédé de tissage selon l’invention, - la mise en forme de la structure fibreuse par pliage de ladite au moins une portion de déploiement de manière à obtenir une préforme fibreuse, - la densification de la préforme fibreuse par une matrice. Le procédé de fabrication d’une pièce en matériau composite selon l’invention peut être utilisé pour la fabrication d’un secteur d’anneau de turbine, d’un raidisseur ou d’une aube de turbomachine fixe ou mobile. L’invention a également pour objet une structure fibreuse présentant un tissage tridimensionnel entre une pluralité de couches de fils de chaîne et une pluralité de couches de fils de trame, les fils de chaîne s’étendant suivant une direction longitudinale, les fils de trame s’étendant suivant une direction transversale, la structure comprenant une pluralité de colonnes de fils de trame espacées les unes de autres suivant la direction longitudinale, les fils de trame de chaque colonne de fils de trame étant juxtaposés dans l’épaisseur de la structure fibreuse suivant une direction de superposition déterminée, la structure fibreuse comprenant au moins une portion de déploiement liée par tissage à une ou plusieurs portions adjacentes de la structure fibreuse, les fils de trame des colonnes de fils de trame de la ou les portions adjacentes étant juxtaposés suivant une première direction de superposition perpendiculaire à la direction longitudinale, caractérisée en ce que les fils de trame de chaque colonne de fils de trame dans ladite au moins une portion de déploiement sont juxtaposés suivant une deuxième direction de superposition différente de la première direction de superposition. Selon une caractéristique particulière de la structure de l’invention, la deuxième direction de superposition forme un angle avec la direction longitudinale compris entre 60° et 80°, plus préférentiellement un angle d’environ 70°. L’invention concerne encore une pièce en matériau composite comprenant un renfort fibreux densifié par une matrice caractérisée en ce que le renfort fibreux comprend une structure fibreuse selon l’invention. Selon une caractéristique particulière de la pièce de l’invention, celle-ci correspond à un secteur d’anneau de turbine, un raidisseur ou une aube de turbomachine fixe ou mobile. La est une vue schématique en perspective d’une structure fibreuse selon l’art antérieur, La est une vue schématique de face montrant la structure de la après mise en forme, La est une vue schématique en perspective d’un métier à tisser de type Jacquard selon un mode de réalisation de l’invention, La est une vue de côté du métier à tisser de la montrant le tissage d’une première partie de la structure fibreuse de la , La est une vue de côté du métier à tisser de la montrant le tissage d’une deuxième partie de la structure fibreuse de la , La est une vue de côté du métier à tisser de la montrant le tissage d’une troisième partie de la structure fibreuse de la , La est une vue schématique de face d’une structure fibreuse conformément à un mode de réalisation de l’invention. La est une vue schématique de face de la structure fibreuse de la après mise en forme. L'invention s'applique d'une manière générale à la réalisation de structures fibreuses ou tissus par tissage tridimensionnel (3D) entre des couches de fils de chaîne et des couches de fils de trame, la structure comprenant au moins une portion destinée à être déployer lors de sa mise en forme. Par « tissage tridimensionnel » ou « tissage 3D », on entend ici un mode de tissage par lequel certains au moins des fils de trame lient des fils de chaîne sur plusieurs couches de fils de chaîne ou inversement. Un exemple de tissage tridimensionnel est le tissage dit à armure « interlock ». Par tissage « interlock », on entend ici une armure de tissage dans laquelle chaque couche de fils de chaîne lie plusieurs couches de fils de trame avec tous les fils d'une même colonne de chaîne ayant le même mouvement dans le plan de l'armure. Les fils utilisés ici peuvent être notamment des fils en fibres de carbone ou des fils en fibres céramiques tels que des fibres de carbure de silicium (SiC), l’invention n’étant pas limitée à ces seules natures de fils. La illustre un métier à tisser 100 permettant de réaliser une structure fibreuse conformément à un mode de réalisation de l’invention. Le métier à tisser 100 est équipé d’une mécanique Jacquard 101 supportée par une superstructure non représentée sur la . Le métier 100 comprend également un harnais 110 constitué d’une planche d’empoutage 111 et des fils de commande ou lisses 113, chaque lisse 113 étant reliée à une extrémité à un crochet de commande 102 de la mécanique Jacquard 101 et à l’autre extrémité à un des ressorts de rappel 105 fixés au bâti 103 du métier à tisser 100. Chaque lisse 113 comprend un œillet 114 traversé par un fil de chaîne 203. Les fils de chaîne 201 sont organisés au niveau du harnais 110 du métier à tisser en une pluralité de couches et de colonnes qui sont, comme expliqué ci-après, manipulées par le métier à tisser afin de permettre l’insertion de fils de trames 204 suivant le ou les motifs de tissage programmés dans le métier à tisser. Les fils de chaîne 203 s’étendent suivant une direction longitudinale D L correspondant à leur direction d’avancée lors du tissage. Les fils de trame 204 sont insérés entre les fils de chaîne par colonne suivant une direction transversale D T perpendiculaire à la direction longitudinale D L . Afin de permettre l’introduction de chaque colonne de fils de trame lors du tissage de la structure fibreuse, un système d’appel des fils de chaîne (non représenté sur la ) est associé au métier à tisser. Ce système, placé en aval du métier à tisser, a pour rôle de maintenir tous les fils de chaîne ensemble dans un dispositif de bridage et de permettre l’avancé des fils de chaîne d’une distance déterminée après l’insertion de chaque colonne de trame. Les lisses 113 et leur œillet 114 associé s’étendent dans une zone Z dans laquelle les lisses 113 et les œillets 114 sont animés d’un mouvement d’oscillation sensiblement vertical représenté par la double flèche F. Lors de la création d’une foule, comme illustrée sur la , une partie des lisses 113 est soumise à des efforts de traction exercés par les crochets de commande 102. Dans cette configuration, les lisses 113 permettent de soulever certains fils de chaîne 203 et de créer ainsi une foule 104 permettant le passage d’une lance 120 pour l’introduction de fils de trame 204. La lance 120, présente en aval des lisses 113, est composée d’une tige 121 dont une première extrémité est reliée à un système d’actionnement (non représenté sur la ) permettant d’animer la tige 121 d’un mouvement de va-et-vient suivant la double direction D 121 . L’autre extrémité de la tige 121 est munie d’une pince 122 qui, après avoir traversé la foule 104 lors du trajet aller de la tige 121, vient saisir un fil de trame 204 stocké sur une bobine 130 pour le dérouler dans la foule 104 lors du trajet retour de la tige 121. Le fil de trame 204 ainsi placé à l’intérieur de la foule 104 est coupé au voisinage de la bobine 130 par un couteau 140 et libéré à son autre extrémité par la pince 122. Un peigne 150 présent en amont de la lance 120 dans sa position de repos est alors rabattu afin de tasser le ou les fils de trame introduits dans la foule 104 contre la façure 205 d’une structure fibreuse 200. La lance 120 est alors prête pour saisir à nouveau un nouveau fil de trame 204 à partir de la bobine 130 et le placer soit à nouveau dans la foule 104, soit dans une foule différente en fonction du tissage défini. On forme ainsi progressivement une structure fibreuse 200 présentant un tissage 3D entre les fils de chaîne 203 et les fils de trame 204. On décrit maintenant un procédé de tissage d’une structure fibreuse 200 conformément à un mode de réalisation. Dans l’exemple décrit ici, la structure fibreuse 200 est destinée à former le renfort fibreux d’un secteur d’anneau de turbine en matériau composite. Comme illustrée sur la , la structure fibreuse 200 présente une fois tissée une partie inférieure 210 destinée à former la base du secteur d'anneau, et une partie supérieure 220 reliée à la partie inférieure 210 par une portion centrale 230. La partie supérieure 220 comprend deux portions de déploiement 221 et 222 présentes aux extrémités latérales opposées de la portion centrale 230 en vis-à-vis respectivement avec deux portions de base 211 et 212 de la partie inférieure 210 présentes aux extrémités latérales opposées de la portion centrale 230. Les portions de déploiement 221 et 222 ne sont pas liées avec les portions de base 211 et 212 de la partie inférieure 212, deux zones de déliaison 240 étant ménagées lors du tissage dans la structure fibreuse au niveau de deux bords opposés dans une direction transversale de la structure 200, de façon à laisser deux portions de déploiement libres. La montre le début du tissage de la structure fibreuse 200, à savoir le tissage de la portion de base 212 et de la portion de déploiement 222. Les portions 222 et 212 sont chacune formées par tissage 3D entre une pluralité de couches de fils de chaîne 203 et une pluralité de couches de fils de trame 204. Les fils de trame sont tissés dans les portions 222 et 212 en une pluralité de colonnes C T222 et C T21 2 espacées les unes de autres suivant la direction longitudinale D L . Les fils de trame de chaque colonne de fils de trame C T212 de la portion inférieure 212 sont juxtaposés dans l’épaisseur de la structure fibreuse suivant une direction de superposition déterminée D S212 perpendiculaire à la direction longitudinale D L . Lors du tissage des portions 212 et 222, les fils de trame présents dans la portion de déploiement 222 ne s’étendent pas dans la portion de base 212 et inversement de manière à former une zone de déliaison 240 entre ces deux portions. Conformément à l’invention, les fils de trame 204 de chaque colonne de fils de trame C T222 de la portion de déploiement 222 sont positionnés contre la façure 205 de la structure fibreuse 200 suivant une deuxième direction de superposition D S222 différente de la direction de superposition D S 212 . La direction de superposition des fils de trame dans chaque colonne de trame peut être ajustée avec le peigne 150. En effet, l’angle avec lequel le peigne frappe les fils de trame contre la façure 205 de la structure fibreuse 200 détermine la direction de superposition des fils de trame dans chaque colonne de fils de trame. Dans la présente invention, on utilise un peigne orientable afin de régler l’angle de frappe de celui-ci sur la façure de la structure fibreuse tissée en fonction de la direction de superposition que l’on souhaite obtenir dans chaque colonne de fils de trame. La direction de frappe du peigne est parallèle à la direction longitudinale D L . Dans l’exemple décrit ici, le peigne 150 comprend des première, deuxième et troisième parties fixes 151, 152 et 153 formant un angle entre elles. Le peigne 150 est monté sur un axe de rotation R 150 présent ici à l’extrémité inferieure de la partie fixe 151. Le peigne 150 est en outre monté sur un mécanisme de positionnement 170 aptes à d’ajuster la position du peigne suivant une direction verticale D V et sur un mécanisme de frappe (non représenté sur les figures 3, 4, 5 et 6) permettant de frapper la façure 205 de la structure fibreuse suivant une direction de frappe D F parallèle à la direction longitudinale D L . Lors du tissage de la portion de base 212 et de la portion de déploiement 222, le peigne 150 est orienté autour de son axe de rotation R 150 de manière à ce que la deuxième partie fixe 152 soit perpendiculaire à la direction longitudinale D L tandis que la troisième partie fixe 153 forme un angle β 222 avec la direction longitudinale D L qui est supérieur à 90°. Le peigne 150 est positionné suivant la direction verticale D V de manière à ce que les première et deuxième parties fixes 151 et 152 soient en regard respectivement de la portion de base 212 et de la portion de déploiement 222. Ainsi, à chaque frappe du peigne 150 suivant la direction de frappe D F , les fils de trame de la portion de base 212 sont juxtaposés dans chaque colonne de fil de trame suivant la direction de superposition D S212 qui est perpendiculaire à la direction longitudinale tandis que les fils de trame de la portion de déploiement 222 sont juxtaposés dans chaque colonne de fil de trame suivant la direction de superposition D S222 formant l’angle β 222 avec la direction longitudinale D L . La valeur de l’angle β 222 est déterminée de manière à compenser, c’est-à-dire annuler, la variation angulaire imposée à la portion de déploiement 222 par les forces de cisaillement lors de sa mise en forme par pliage. La le tissage de la portion centrale 230 de la structure fibreuse 200. La portion centrale 230 est formée par tissage 3D entre la pluralité de couches de fils de chaîne 203 et la pluralité de couches de fils de trame 204 dans la continuité de la portion de base 212 et de la portion de déploiement 222. Les fils de trame sont tissés dans la portion 230 en une pluralité de colonnes C T230 espacées les unes de autres suivant la direction longitudinale D L . Les fils de trame de chaque colonne de fils de trame C T2 30 de la portion inférieure 212 sont juxtaposés dans l’épaisseur de la structure fibreuse suivant une direction de superposition déterminée D S2 30 perpendiculaire à la direction longitudinale D L . Lors du tissage de la portion centrale 230, le peigne 150 est orienté autour de son axe de rotation R 150 de manière à ce que la deuxième partie fixe 152 soit perpendiculaire à la direction longitudinale. Le peigne 150 est positionné suivant la direction verticale D V de manière à ce que la deuxième partie fixe 152 soit en regard de la portion centrale 230. Ainsi, à chaque frappe du peigne 150 sur la façure 205 de la structure fibreuse 200 suivant la direction de frappe D F , les fils de trame de la portion centrale 230 sont juxtaposés dans chaque colonne de fil de trame suivant la direction de superposition D S2 30 qui est perpendiculaire à la direction longitudinale D L . La montre le tissage de la portion de base 211 et de la portion de déploiement 221. Les portions 221 et 211 sont chacune formées par tissage 3D entre la pluralité de couches de fils de chaîne 203 et la pluralité de couches de fils de trame 204 dans la continuité de la portion centrale 230. Les fils de trame sont tissés dans les portions 221 et 211 en une pluralité de colonnes C T22 1 et C T21 1 espacées les unes de autres suivant la direction longitudinale D L . Les fils de trame de chaque colonne de fils de trame C T21 1 de la portion inférieure 211 sont juxtaposés dans l’épaisseur de la structure fibreuse suivant une direction de superposition déterminée D S21 1 perpendiculaire à la direction longitudinale D L . Lors du tissage des portions 211 et 221, les fils de trame présents dans la portion de déploiement 221 ne s’étendent pas dans la portion de base 211 et inversement de manière à former une zone de déliaison 240 entre ces deux portions. Conformément à l’invention, les fils de trame 204 de chaque colonne de fils de trame C T22 1 de la portion de déploiement 221 sont positionnés contre la façure 205 de la structure fibreuse 200 suivant une deuxième direction de superposition D S22 1 différente de la direction de superposition D S21 1 . Lors du tissage de la portion de base 211 et de la portion de déploiement 221, le peigne 150 est orienté autour de son axe de rotation R 150 de manière à ce que la première partie fixe 151 soit perpendiculaire à la direction longitudinale tandis que la deuxième partie fixe 152 forme un angle β 22 1 avec la direction longitudinale D L qui est inférieur à 90°. Le peigne 150 est positionné suivant la direction verticale D V de manière à ce que les première et deuxième parties fixes 151 et 152 soient en regard respectivement de la portion de base 211 et de la portion de déploiement 221. Ainsi, à chaque frappe du peigne 150 suivant la direction de frappe D F , les fils de trame de la portion de base 211 sont juxtaposés dans chaque colonne de fil de trame suivant la direction de superposition D S21 1 qui est perpendiculaire à la direction longitudinale tandis que les fils de trame de la portion de déploiement 221 sont juxtaposés dans chaque colonne de fil de trame suivant la direction de superposition D S22 1 formant l’angle β 22 1 avec la direction longitudinale D L . La valeur de l’angle β 22 1 est déterminée de manière à compenser, c’est-à-dire annuler, la variation angulaire imposée à la portion de déploiement 221 par les forces de cisaillement lors de sa mise en forme par pliage. A la fin du tissage on obtient la structure fibreuse 200 illustrée à la avec des portions de déploiement 221 et 222 dans lesquelles les fils de trame dans les colonnes de fils de trame de fils de trame C T221 et C T221 sont juxtaposés suivant respectivement des directions de superposition D S221 et D S222 formant des angles β 221 et β 22 2 avec la direction longitudinale qui sont différents de 90° aptes à compenser la variation angulaire imposée lors du pliage des portions de déploiement 221 et 222. La valeur des angles β 221 et β 222 entre les directions de superposition DS221 et DS222 et la direction longitudinale D L est comprise entre 60° et 80°, plus préférentiellement un angle d’environ 70°. Cette compensation est illustrée sur la qui montre une préforme 300 obtenue par la mise en forme de la structure fibreuse 200, c’est-à-dire, après pliage des portions de déploiement 221 et 222 à 90° par rapport aux portions de base 211 et 212 et la portion centrale 230. La variation angulaire résultant des forces de cisaillement F CIS 221 et F CIS 222 qui s’exercent dans les portions de déploiement 221 et 222 ( ) lors de leur déploiement entraîne le redressement horizontal des colonnes de fils de trame dans ces portions et évite un décollement dans la structure fibreuse au niveau du rayon interne. L’exemple qui vient d’être décrit concerne une structure fibreuse avec plusieurs portions de déploiement tissées en même temps que des portions de base avec une déliaison entre les portions de déploiement et les portions de base. L’invention s’applique bien entendu à des structures fibreuses ayant des architectures différentes en particulier plus simples. Le procédé de tissage de l’invention peut être appliqué au tissage d’une structure fibreuse comprenant suivant une direction longitudinale une portion de base prolongée par une portion de déploiement destinée à être pliée lors de la mise en forme de la structure fibreuse afin de former une préforme en forme de L, par exemple dans le cas de la fabrication d’un raidisseur en matériau composite. D’une manière générale, le peigne peut comprendre une ou plusieurs parties fixes tout en étant orientable suivant un axe de rotation. Dans le cas d’une structure fibreuse comprenant suivant une direction longitudinale une portion de base prolongée par une portion de déploiement destinée à être pliée lors de la mise en forme de la structure fibreuse comme décrite ci-avant, le peigne ne peut comprendre qu’une seule partie fixe qui est orientée différemment selon que l’on tisse la portion de base ou la portion de déploiement. Ainsi, lors du tissage de la portion de déploiement, le peigne est orienté autour de son axe de rotation de manière à ce que la partie fixe forme avec la direction longitudinale de la structure ou la direction d’avancement des fils de chaîne un angle différente de 90° déterminé de manière à compenser, c’est-à-dire annuler, la variation angulaire imposée à la portion de déploiement par les forces de cisaillement lors de sa mise en forme par pliage. Lors du tissage de la portion de base, le peigne est orienté autour de son axe de rotation de manière à ce que la partie fixe soit perpendiculaire à la direction longitudinale ou la direction d’avancement des fils de chaîne. Selon une caractéristique particulière de l’invention, le positionnement vertical relatif du peigne par rapport à la façure de la structure fibreuse peut être également réalisé en tout ou partie par un dispositif de maintien de la structure fibreuse tissée 200 présent en aval des lisses 113 et de la lance 120. Dans l’exemple décrit ici, le dispositif de maintien 160 comprend une mâchoire inférieure 161 et une mâchoire supérieure 162 chacune reliée à un moyen d’actionnement (non représentée sur les figures 3 à 6) qui est apte à maintenir la structure tissée 200, d’une part, et à déplacer les mâchoires 160 et 161 suivant la direction verticale D V . Le dispositif de maintien 160 permet de déplacer la façure 205 de la structure tissée suivant la direction verticale D V vers le haut ou vers le bas par rapport au peigne 150. Dans ce cas d’un métier à tisser comprenant le dispositif de maintien, le positionnement vertical relatif du peigne par rapport à la façure de la structure fibreuse peut être réalisé par le dispositif de maintien ou par des mouvements combinés du peigne et du dispositif de maintien. On procède ensuite à la densification de la préforme fibreuse 300 afin de former une pièce en matériau composite, dans l’exemple décrit ici un secteur d’anneau de turbine à gaz. La densification de la préforme fibreuse destinée à former le renfort fibreux de la pièce à fabriquer consiste à combler la porosité de la préforme, dans tout ou partie du volume de celle-ci, par le matériau constitutif de la matrice. Cette densification peut être réalisée de façon connue en soi suivant le procédé par voie liquide (CVL) ou le procédé par voie gazeuse (CVI), ou le procédé d’injection de charge céramique (Slurry Cast) ou le procédé d’imprégnation d’un alliage de silicium (MI ou RMI) ou encore suivant un enchaînement d’un ou plusieurs de ces procédés. Le procédé par voie liquide consiste à imprégner la préforme par une composition liquide contenant un précurseur du matériau de la matrice. Le précurseur se présente habituellement sous forme d'un polymère, tel qu'une résine époxyde à hautes performances, éventuellement dilué dans un solvant. La préforme est placée dans un moule pouvant être fermé de manière étanche avec un logement ayant la forme de l’aube finale moulée. Ensuite, on referme le moule et on injecte le précurseur liquide de matrice (par exemple une résine) dans tout le logement pour imprégner toute la partie fibreuse de la préforme. La transformation du précurseur en matrice, à savoir sa polymérisation, est réalisée par traitement thermique, généralement par chauffage du moule, après élimination du solvant éventuel et réticulation du polymère, la préforme étant toujours maintenue dans le moule ayant une forme correspondant à celle de la pièce à réaliser. Dans le cas de la formation d'une matrice carbone ou céramique, le traitement thermique consiste à pyrolyser le précurseur pour transformer la matrice en une matrice carbone ou céramique selon le précurseur utilisé et les conditions de pyrolyse. A titre d'exemple, des précurseurs liquides de céramique, notamment de SiC ou SiCN, peuvent être des résines de type polycarbosilane (PCS) ou polytitanocarbosilane (PTCS) ou polysilazane (PSZ), tandis que des précurseurs liquides de carbone peuvent être des résines à taux de coke relativement élevé, telles que des résines phénoliques. Plusieurs cycles consécutifs, depuis l'imprégnation jusqu'au traitement thermique, peuvent être réalisés pour parvenir au degré de densification souhaité. Dans le cas notamment de la formation d’une matrice organique, la densification de la préforme fibreuse peut être réalisée par le procédé bien connu de moulage par transfert dit RTM ("Resin Transfert Moulding"). Conformément au procédé RTM, on place la préforme fibreuse dans un moule présentant la forme extérieure de la pièce à réaliser. Une résine thermodurcissable est injectée dans l'espace interne du moule qui comprend la préforme fibreuse. Un gradient de pression est généralement établi dans cet espace interne entre l'endroit où est injectée la résine et les orifices d'évacuation de cette dernière afin de contrôler et d'optimiser l'imprégnation de la préforme par la résine. La densification de la préforme peut encore être réalisée par imprégnation de polymère et pyrolyse (PIP), ou par imprégnation d’une barbotine (« slurry cast »), contenant par exemple du SiC et des liants organiques, suivie d’une infiltration avec du silicium liquide (« Melt infiltration »). La densification de la préforme fibreuse peut-être également réalisée, de façon connue, par voie gazeuse par infiltration chimique en phase vapeur de la matrice (CVI). La préforme fibreuse correspondant au renfort fibreux de l’aube à réaliser est placée dans un four dans lequel est admise une phase gazeuse réactionnelle. La pression et la température régnant dans le four et la composition de la phase gazeuse sont choisies de manière à permettre la diffusion de la phase gazeuse au sein de la porosité de la préforme pour y former la matrice par dépôt, au cœur du matériau au contact des fibres, d'un matériau solide résultant d'une décomposition d'un constituant de la phase gazeuse ou d'une réaction entre plusieurs constituants, contrairement aux conditions de pression et températures propres aux procédés CVD ("Chemical Vapor Deposition") qui conduisent exclusivement à un dépôt à la surface du matériau. La formation d’une matrice SiC peut être obtenue avec du méthyltrichlorosilane (MTS) donnant du SiC par décomposition du MTS tandis qu’une matrice carbone peut être obtenue avec des gaz hydrocarbures tels que méthane et/ou propane donnant le carbone par craquage. Une densification combinant voie liquide et voie gazeuse peut être également utilisée pour faciliter la mise en œuvre, limiter les coûts et les cycles de fabrication tout en obtenant des caractéristiques satisfaisantes pour l'utilisation envisagée. Les procédés de densification décrits ci-avant permettent de réaliser, à partir de la structure fibreuse de l’invention, principalement des pièces en matériau composite à matrice organique (CMO), à matrice carbone (C/C) et à matrice céramique (CMC). Les matériaux composites à matrice organique (CMO), à matrice carbone (C/C) et à matrice céramique (CMC) viennent en remplacement des pièces en matériau métallique dans certaines parties des turbomachines. Leur utilisation contribue à optimiser les performances des aéronefs notamment par l’amélioration du rendement de la turbomachine et la baisse de la masse globale de la turbomachine, réduisant de manière significative les émissions nocives pour l’environnement (CO,CO 2 , NOx, …). Après densification, on obtient une pièce en matériau composite. La structure fibreuse et son procédé de fabrication selon la présente invention peuvent notamment être utilisés pour réaliser des secteurs d’anneau de turbine, des raidisseurs, des aubes de turbomachine fixes ou mobiles. Procédé de tissage tridimensionnel en une seule pièce d’une structure fibreuse (200) entre une pluralité de couches de fils de chaîne (203) et une pluralité de couches de fils de trame (204), les fils de chaîne s’étendant suivant une direction longitudinale (D L ) correspondant à la direction d’avancement desdits fils de chaîne, les fils de trame s’étendant suivant une direction transversale (D T ), les fils de trame (204) étant tissés en une pluralité de colonnes espacées les unes de autres suivant la direction longitudinale, chaque colonne de fils de trame étant positionnée contre la façure de la structure fibreuse, les fils de trame de chaque colonne de fils de trame étant juxtaposés dans l’épaisseur de la structure fibreuse suivant une direction de superposition déterminée, le procédé comprenant le tissage d’au moins une portion de déploiement dans la structure fibreuse, ladite au moins une portion de déploiement (221) étant liée par tissage à une ou plusieurs portions adjacentes (230) de la structure fibreuse, les fils de trame des colonnes de fils de trame (C T230 ) de la ou les portions adjacentes (230) étant juxtaposés suivant une première direction de superposition (D S230 ) perpendiculaire à la direction longitudinale (D L ), caractérisé en ce que, lors du tissage de ladite au moins une portion de déploiement (221), les fils de trame de chaque colonne de fils de trame (C T221 ) sont juxtaposés suivant une deuxième direction de superposition (D S221 ) différente de la première direction de superposition (D S230 ). Procédé selon la revendication 1, dans lequel la deuxième direction de superposition (D S221 ) forme un angle avec la direction longitudinale compris entre 60° et 80°. Procédé de fabrication d’une pièce en matériau composite comprenant : - le tissage d’une structure fibreuse (200) conformément au procédé de tissage selon la revendication 1 ou 2, - la mise en forme de la structure fibreuse par pliage de ladite au moins une portion de déploiement (221) de manière à obtenir une préforme fibreuse, - la densification de la préforme fibreuse par une matrice. Utilisation du procédé de fabrication d’une pièce en matériau composite selon la revendication 3 pour la fabrication d’un secteur d’anneau de turbine, d’un raidisseur ou d’une aube de turbomachine fixe ou mobile. Structure fibreuse (200) présentant un tissage tridimensionnel entre une pluralité de couches de fils de chaîne (203) et une pluralité de couches de fils de trame (204), les fils de chaîne s’étendant suivant une direction longitudinale (D L ), les fils de trame s’étendant suivant une direction transversale (D T ), la structure comprenant une pluralité de colonnes de fils de trame espacées les unes de autres suivant la direction longitudinale, les fils de trame de chaque colonne de fils de trame étant juxtaposés dans l’épaisseur de la structure fibreuse suivant une direction de superposition déterminée, la structure fibreuse comprenant au moins une portion de déploiement (221) liée par tissage à une ou plusieurs portions adjacentes (230) de la structure fibreuse (200), les fils de trame des colonnes de fils de trame (C T230 ) de la ou les portions adjacentes étant juxtaposés suivant une première direction de superposition perpendiculaire (D S230 ) à la direction longitudinale, caractérisée en ce que les fils de trame de chaque colonne de fils de trame (C T221 ) dans ladite au moins une portion de déploiement (221) sont juxtaposés suivant une deuxième direction de superposition (D S221 ) différente de la première direction de superposition (D S230 ). Structure selon la revendication 4, dans laquelle la deuxième direction de superposition forme un angle avec la direction longitudinale compris entre 60° et 80°. Pièce en matériau composite comprenant un renfort fibreux densifié par une matrice caractérisée en ce que le renfort fibreux comprend une structure fibreuse selon la revendication 5 ou 6. Pièce selon la revendication 7, la pièce correspondant à un secteur d’anneau de turbine, un raidisseur ou une aube de turbomachine fixe ou mobile.